(11) JP 2017-66270 A 2017.4.6  ⽔素化反応における⽔素化率（⽔素化された主鎖⼆重結合の割合）は、特に限定されな いが、好ましくは９８％以上、より好ましくは９９％以上である。⽔素化率が⾼くなるほ ど、重合体（α１）の耐熱性が良好なものとなる。  本発明において、結晶性の脂環式構造含有樹脂は⼀種単独で、あるいは⼆種以上を組み 合わせて⽤いることができる。  前記集合体を構成する製品ペレットは、結晶性の脂環式構造含有樹脂以外の成分を含有 していてもよい。  結晶性の脂環式構造含有樹脂以外の成分としては、酸化防⽌剤、紫外線吸収剤、光安定 剤、近⾚外線吸収剤、染料や顔料などの着⾊剤、可塑剤、帯電防⽌剤、蛍光増⽩剤、その 他の樹脂などの配合剤が挙げられる。これらの中でも、製品ペレットは酸化防⽌剤を含有 することが好ましい。  酸化防⽌剤としては、フェノール系酸化防⽌剤、リン系酸化防⽌剤、硫⻩系酸化防⽌剤 等が挙げられる。  フェノール系酸化防⽌剤としては、３，５−ジ−ｔ−ブチル−４−ヒドロキシトルエン 、ジブチルヒドロキシトルエン、２，２f−メチレンビス（６−ｔ−ブチル−４−メチル フェノール）、４，４f−ブチリデンビス（３−ｔ−ブチル−３−メチルフェノール）、 ４，４f−チオビス（６−ｔ−ブチル−３−メチルフェノール）、α−トコフェノール、 ２，２，４−トリメチル−６−ヒドロキシ−７−ｔ−ブチルクロマン、テトラキス〔メチ レン−３−（３f，５f−ジ−ｔ−ブチル−４f−ヒドロキシフェニル）プロピオネート 〕メタン等が挙げられる。  リン系酸化防⽌剤としては、ジステアリルペンタエリスリトールジホスファイト、ビス （２，４−ジターシャリーブチルフェニル）ペンタエリスリトールジホスファイト、トリ ス（２，４−ジターシャリーブチルフェニル）ホスファイト、テトラキス（２，４−ジタ ーシャリーブチルフェニル）４，４f−ビフェニルジホスファイト、トリノニルフェニル ホスファイト等が挙げられる。  硫⻩系酸化防⽌剤としては、ジステアリルチオジプロピオネート、ジラウリルチオジプ ロピオネート等が挙げられる。  前記配合剤の含有量は⽬的に合わせて適宜決定することができる。製品ペレットが前記 配合剤を含有するとき、その含有量は、製品ペレットに対して、通常、５０重量％未満、 好ましくは４０重量％以下である。  前記集合体を構成する製品ペレットは、略円柱状の形状を有するものである。  略円柱状とは、円柱状⼜は円柱に近似可能な形状を意味するものであり、ストランドを カットして得られる従来の樹脂ペレットの形状と同様のものである。略円柱状としては、 円柱状、楕円柱状等が挙げられる。これらの形状の表⾯に凹凸があってもよい。  前記集合体を構成する製品ペレットの結晶化発熱量は、１０ｍＪ／ｍｇ以下、好ましく は０〜１０ｍＪ／ｍｇ、より好ましくは０〜５ｍＪ／ｍｇである。  結晶化発熱量とは、製品ペレット中の結晶性の脂環式構造含有樹脂の結晶化が進⾏する 際に発⽣する熱量である。結晶化発熱量は⽰差⾛査熱量計を⽤いて、実施例に記載の⽅法 により測定することができる。  結晶化発熱量が１０ｍＪ／ｍｇを超える製品ペレットは結晶化が⼗分には進⾏していな 50 40 30 20 10 【００４９】 【００５０】 【００５１】 【００５２】 【００５３】 【００５４】 【００５５】 【００５６】 【００５７】 【００５８】